СЖАТЫЙ СТРОИТЕЛЬНЫЙ ЭЛЕМЕНТ

Полезная модель относится к строительству, а именно к способу изготовления строительного элемента и может быть использована при возведении зданий и сооружений в качестве несущей конструкции.
Известен сжатый строительный элемент, содержащий каркас, выполненный из зерен крупного заполнителя, у которого образования пустот заполнены растворной составляющей (SU №694470, МПК С04В 25/02, опубл. 30.10.1979).
Такой конструктивный элемент предложен для использования в качестве несущей конструкции, но обладает не вполне достаточной несущей способностью.
Технический результат заключается в повышении несущей способности конструкции.
Технический результат достигается тем, что сжатый строительный элемент содержит каркас, выполненный из склеенных зерен заполнителя, межзерновые пустоты которого заполнены растворной составляющей, в качестве которой используют расширяющуюся цементную или полимерцементную или полимерную матрицу при соотношении между размерами зерен заполнителя каркаса и наполнителя матрицы 10:1-10:0,8. В каркасе расположена мелкодисперсная арматура, выполненная из минеральной ваты с длиной волокна 1-3 мм.
Сжатый строительный элемент (фиг.1) включает каркас 1, содержащий зерна крупного заполнителя 2, склеенных клеевым слоем, межзерновые пустоты 4 которого заполнены растворной заполняющей, в качестве которой используют расширяющуюся цементную или полимерцементную или полимерную матрицу при соотношении между размерами зерен заполнителя 2 каркаса 1 и наполнителя матрицы 10:1-10:0,8. В каркасе 1 расположена мелкодисперсная арматура 5, выполненная из минеральной ваты с длиной волокна 1-3 мм и вводимая при изготовлении каркаса 1.
Сжатые элементы по предлагаемой технологии изготавливаются следующим образом.
Расширяющаяся смесь на основе цементного связующего содержит следующие компоненты (масс.%):
расширяющий цемент - 25;
кварцевый песок фракции 0,14-0,315 мм - 60;
суперпластификатор (С-3) - 0,5;
микродисперсная арматура - 2;
вода - 12,5.
2. Осуществляют заполнение пустот каркаса пропиточными расширяющимися композициями на основе цементных, полимерцементных и полимерных связующих, содержащими дисперсную арматуру.
Заполнение межзерновых пустот в каркасах цементной, полимерцементной и полимерной матрицей может производиться путем заливки матрицы в пористый каркас или погружением пористого каркаса в матрицу. При этом соотношение между размерами (диаметрами) заполнителей каркаса и наполнителей матрицы должно находиться в пределах 10:1-10:0,8.
Расширяющаяся смесь на основе полимерного связующего содержит следующие компоненты (масс.%):
ненасыщенная полиэфирная смола - 40;
нафтенат кобальта - 4;
гипериз - 2;
микродисперсная арматура - 2;
хлористый свинец - 2;
оксид алюминия - 52.
3
3. Для формирования каркаса используют микродисперсную арматуру длиной волокна 1-3 мм, полученную из минеральной ваты типа Б в роторной ножевой мельнице РМ-120 в количестве 10-30% от массы связующего и макродисперсную арматуру типа «Драмикс», «Волна», «Весло» с соотношением длина/диаметр равным 50/1 в количестве 0,5-1,5% от объема смеси (40-120 кг/м), а для пропиточной матрицы типа минеральной ваты длиной волокна 0,5-1 мм до 5-10%.
Приведены испытания образцов-кубов размером ребра 7,07 см изготовленных предлагаемым и известным способами (табл.).
Вид бетона для стоек
Прочность на сжатие, МПа
Пропитка пустот каркаса осуществлена расширяющейся матрицей
45,0/105,0
Пропитка пустот каркаса осуществлена обычной матрицей
33,0/91,0
Примечание: в числителе даны показатели для цементных бетонов; в знаменателе - полимерных.